Patent ES-2817825-T3 (ES)
Title: Procedimiento mejorado para la preparación de plásticos de ASA
Inventor: FISCHER WOLFGANG
IPC: C08L51/04
Filed: 2017-09-25
Granted: 2021-04-08
Abstract: Procedimiento para la preparación de una masa moldeable termoplástica que contiene: A: del 5 al 90 % en peso, al menos de un copolímero termoplástico A, preparado a partir de: A1: del 50 al 95 % en peso, con respecto al copolímero A, de un monómero A1, seleccionado de estireno, α- metilestireno o mezclas de estireno y al menos otro monómero seleccionado de α-metilestireno, pmetilestireno y (met)acrilato de alquilo C1-C8, A2: del 5 al 50 % en peso, con respecto al copolímero A, de un monómero A2, seleccionado de acrilonitrilo o mezclas de acrilonitrilo y al menos otro monómero seleccionado de metacrilonitrilo, acrilamida, vinilmetiléter, anhídridos de ácidos carboxílicos insaturados e imidas de ácidos carboxílicos insaturados, B: del 5 al 70 % en peso, al menos de un copolímero de injerto B, que contiene: B1: del 50 al 90 % en peso, con respecto al copolímero de injerto B, al menos de una base de injerto B1, que se obtiene mediante polimerización por emulsión de: B11: del 70 al 99,9 % en peso, con respecto a la base de injerto B1, al menos de un (met)acrilato de alquilo C1-C8, como monómero B11; B12: del 0,1 al 10 % en peso, con respecto a la base de injerto B1, al menos de un monómero reticulador polifuncional B12; B13: del 0 al 29,5 % en peso, preferentemente del 0 al 20 % en peso, de manera especialmente preferente del 0 al 10 % en peso, con respecto a la base de injerto B1, al menos de otro monómero B13 seleccionado de estireno, α-metilestireno, alquil C1-C4-estireno, acrilonitrilo, metacrilonitrilo, isopreno, butadieno, cloropreno, metacrilato de metilo, di(met)acrilato de alquilenglicol y vinilmetiléter; dando como resultado la suma de B11 + B12 + B13 justamente el 100 % en peso; y B2: del 10 al 50 % en peso, con respecto al copolímero de injerto B, al menos de una envoltura de injerto B2, que se obtiene mediante polimerización por emulsión en presencia de al menos una base de injerto B1 de: B21: del 50 al 100 % en peso, con respecto a la envoltura de injerto B2, de un monómero B21, seleccionado de estireno, α-metilestireno o mezclas de estireno y al menos otro monómero seleccionado de α-metilestireno, p-metilestireno y (met)acrilato de alquilo C1-C4; B22: del 0 al 50 % en peso, con respecto a la envoltura de injerto B2, de un monómero B22, seleccionado de acrilonitrilo o mezclas de acrilonitrilo y al menos otro monómero seleccionado de metacrilonitrilo, acrilamida, vinilmetiléter, anhídridos de ácidos carboxílicos insaturados e imidas de ácidos carboxílicos insaturados; dando como resultado la suma total de base de injerto B1 y envoltura de injerto B2 justamente el 100 % en peso; y C: del 0 al 90 % en peso, al menos de otro componente polimérico C, y K: del 0 al 40 % en peso, al menos de otro componente K seleccionado de aditivos y coadyuvantes, que comprende las etapas: a) precipitar al menos un copolímero de injerto B tras la polimerización por emulsión mediante adición de una solución de precipitación que contiene al menos una sal; b) deshidratar de manera mecánica el copolímero de injerto B precipitado, preferentemente por medio de centrifugación y/o filtración, obteniéndose un copolímero de injerto B con un contenido en agua inferior o igual al 50 % en peso; C) secar el copolímero de injerto B deshidratado usando un gas de secado, moviéndose el copolímero de injerto B en el gas de secado y presentando el gas de secado una temperatura en el intervalo de 50 a 160 °C; d) mezclar el copolímero termoplástico A, el copolímero de injerto B secado, opcionalmente el (los) otro(s) componente(s) polimérico(s) C y opcionalmente el(los) otro(s) componente(s) K.